СПОСОБ ПОЛУЧЕНИЯ НАНОРАЗМЕРНОГО ПОРОШКА МЕТАЛЛА

1. Способ получения наноразмерных порошков металлов, включающий подачу исходного порошка оксидных соединений металлов с размерами частиц не более 50 мкм в реактор газоразрядной плазмы транспортирующим газом, нагревание исходного оксидного материла выше температуры сублимации исходных оксидов металла, испарение оксида металла, восстановление оксидных соединений металлов в потоке водорода или его смеси с азотом или аргоном, выделение металлического порошка при охлаждении паров металла инертным газом до температуры ниже температуры плавления металла, отличающийся тем, что для охлаждения и конденсации металлических наноразмерных порошков используют пульсирующий поток инертного газа.
2. Способ по п.1, отличающийся тем, что исходным оксидным материалом может быть один из оксидов следующих металлов - Ti, Zr, Hf, Cr, Cu, Mo, W, V, Та, Nb, Al, Si, Pb, Sn, Na, K, Mg, Ca, Zn, Fe, Co, Ni.
3. Способ по п.1, отличающийся тем, что в качестве транспортирующего газа применяют один из следующих газов: аргон, азот.
4. Способ по п.1, отличающийся тем, что плазмообразующим газом служит водород или его смесь с азотом или аргоном
5. Способ по п.1, отличающийся тем, что в качестве инертного газа для охлаждения применяют один из следующих газов: гелий, неон, аргон, криптон, ксенон.
6. Способ по п.1, отличающийся тем, что пульсирующий ввод инертного газа для охлаждения осуществляют с помощью форсунки с импеллером.
-6
-3
3
7. Способ по п.1, отличающийся тем, что расход инертного газа для охлаждения составляет 1·10-1·10 м/сек.